СПОСОБ ГЕОТЕХНОЛОГИЧЕСКОЙ ПЕРЕРАБОТКИ НЕКОНДИЦИОННОГО СУЛЬФИДНОГО РУДНОГО МАТЕРИАЛА, СОДЕРЖАЩЕГО ЦВЕТНЫЕ МЕТАЛЛЫ И ЖЕЛЕЗО

1. Способ геотехнологической переработки некондиционного сульфидного рудного материала, содержащего цветные металлы, преимущественно медь, никель, кобальт, и железо, включающий формирование на первом антифильтрационном основании первого дренажного слоя и размещенного на нем выщелачиваемого слоя, содержащего некондиционный сульфидный рудный материал и пирротин, формирование на втором антифильтрационном основании, расположенном вне первого антифильтрационного основания, второго дренажного слоя и размещенного на нем обогащаемого слоя, активирование выщелачиваемого слоя со стороны его входа путем периодического орошения выщелачивающим водным или сернокислым раствором с переводом содержащихся в нем металлов в раствор, поступающий в первый дренажный слой, циклическое увлажнение металлсодержащим раствором обогащаемого слоя, осаждение никеля и кобальта в обогащаемом слое с образованием техногенной руды и отвод отработанного раствора из обогащаемого слоя через второй дренажный слой на сброс или на вход выщелачиваемого слоя, отличающийся тем, что дополнительно формируют соединенные последовательно участок извлечения меди и участок осаждения железа, при этом первый дренажный слой соединен с входом участка извлечения меди и входом выщелачиваемого слоя, а выход участка осаждения железа соединен с обогащаемым слоем и входом выщелачиваемого слоя, используют металлсодержащий раствор с рН 1,8-2,2, который направляют вначале на участок извлечения меди и путем цементации на металлическом железе выделяют из него медь, затем обезмеженный металлсодержащий раствор направляют на участок осаждения железа, где раствор пропускают через термоактивированный карбонатит с крупностью частиц 0,1-0,2 мм при соотношении карбонатита и раствора 0,5-0,7 г/л, после чего раствор подают в обогащаемый слой для осаждения никеля и кобальта.
2. Способ по п.1, отличающийся тем, что участок извлечения меди содержит соединенные последовательно первый зумпф, цементатор, накопительную емкость и второй зумпф, причем в первом зумпфе осуществляют корректировку рН металлсодержащего раствора, участок осаждения железа содержит соединенные последовательно реактор с термоактивированным карбонатитом и третий зумпф, обогащаемый слой содержит четвертый зумпф, который соединен с вторым дренажным слоем, причем первый и второй дренажные слои и выход участка осаждения железа соединены с входом выщелачиваемого слоя соответственно через первый, третий и четвертый зумпфы, а второй зумпф дополнительно соединен с первым дренажным слоем.
3. Способ по п.1, отличающийся тем, что в качестве некондиционного сульфидного рудного материала выщелачиваемого слоя используют забалансовую медно-никелевую руду.
4. Способ по п.1, отличающийся тем, что в качестве некондиционного сульфидного рудного материала выщелачиваемого слоя используют гранулированные хвосты обогащения медно-никелевых руд с крупностью гранул 1-3 см.
5. Способ по п.1, отличающийся тем, что орошение выщелачиваемого слоя водным раствором ведут при содержании в слое 5-15% пирротина и 1-4% сернокислым раствором при содержании пирротина менее 5%.
6. Способ по п.1, отличающийся тем, что цементацию меди ведут в течение 10-20 мин.
7. Способ по п.1, отличающийся тем, что используют карбонатит, термоактивированный при температуре 860-940°С, железо осаждают в виде его гидроксида, а осаждение ведут в течение 4-6 ч.
8. Способ по п.1, отличающийся тем, что в качестве материала обогащаемого слоя используют измельченные до крупности 0,063-0,10 мм слоистые гидросиликаты или смесь активного кремнезема с карбонатитом, а осаждение никеля и кобальта ведут путем седиментации их соединений при взаимодействии металлсодержащего раствора с материалом обогащаемого слоя.
9. Способ по п.1 или 8, отличающийся тем, что подачу металлсодержащего раствора в обогащаемый слой осуществляют снизу вверх посредством вертикально размещенных в слое перфорированных трубопроводов.